(57)【要約】  本発明は、可撓性の光起電力システムにおける、メタクリレートを含む不透明な単層フィルム、二層フィルムまたは多層フィルムの使用、ならびに押出被覆、押出ラミネート加工（接着剤貼合せ、溶融液貼合せもしくはホットメルト貼合せ）または接着剤貼合せによる前記フィルムの製造に関する。そのために、例えばＰＥＴからなる薄手の無機被覆フィルムまたは金属被覆フィルムが、例えばＰＭＭＡまたはＰＭＭＡポリオレフィン同時押出品からなる耐候性フィルムでラミネート加工されるかまたは前記耐候性フィルムと同時押出される。殊に、２つの層の少なくとも１つが不透明であるラミネートが製造される。場合による無機酸化物層または無機金属層は、水蒸気および酸素に対して高度なバリヤーの性質を有し、一方、ＰＭＭＡ層は、耐候性を一緒にもたらす。
2013538444.tif 000002
【特許請求の範囲】
【請求項１】
光起電力モジュールのための不透明な裏面フィルムにおいて、この裏面フィルムが耐候性の、少なくとも１つのポリメタクリレートを含む、厚さ５０〜１０００μｍを有する保護層と充填剤とから少なくとも構成されていることを特徴とする、光起電力モジュールのための不透明な裏面フィルム。
【請求項２】
裏面フィルムが
ａ）少なくとも１つのポリメタクリレートを含む、耐候性の保護層、
ｂ）場合による接着剤層、
ｃ）場合によるバリヤー層、
ｄ）担持フィルムおよび
ｅ）保護層、二層保護層の少なくとも１つの層、接着剤層および／または担持フィルムの複数の層の少なくとも１つの中に含まれる充填剤
から少なくとも構成されていることを特徴とする、請求項１記載の裏面フィルム。
【請求項３】
裏面フィルムが、外側から内向きに、保護層、接着剤層、バリヤー層および担持フィルムから少なくとも構成されていることを特徴とする、請求項１または２記載の裏面フィルム。
【請求項４】
保護層が、ＰＭＭＡフィルム、ＰＭＭＡ−ＰＶＤＦブレンドフィルム、ＰＭＭＡとポリオレフィンまたはポリエステルとの同時押出品からなるフィルムであることを特徴とする、請求項１から３までのいずれか１項に記載の裏面フィルム。
【請求項５】
保護層がＰＭＭＡポリオレフィン、ＰＭＭＡ−ＰＥＴ、ＰＭＭＡ−ＰＶＤＦ二層フィルムであるか、またはＰＭＭＡ層がＰＭＭＡとＰＶＤＦ、ＰＥＴまたはＰＰとからなるブレンドである前記二層フィルムであることを特徴とする、請求項１から３までのいずれか１項に記載の裏面フィルム。
【請求項６】
バリヤー層が主に無機酸化物から構成されており、
および担持フィルムがポリエステルフィルムまたはポリオレフィンフィルムであることを特徴とする、請求項２から５までのいずれか１項に記載の裏面フィルム。
【請求項７】
バリヤー層が金属層、有利にアルミニウム層であり、および充填剤が担持フィルム中に含まれており、
および担持フィルムがポリエステルフィルムまたはポリオレフィンフィルムであることを特徴とする、請求項２から５までのいずれか１項に記載の裏面フィルム。
【請求項８】
充填剤が無機粒子であることを特徴とする、請求項１から７までのいずれか１項に記載の裏面フィルム。
【請求項９】
充填剤が担持フィルム中に１質量％〜３０質量％の濃度で含まれていることを特徴とする、請求項７または８記載の裏面フィルム。
【請求項１０】
接着剤層が溶融接着剤から形成され、およびこの溶融接着剤がエチレン−ビニルアセテートコポリマー、エチレン−アクリレートコポリマーまたはエチレン−メタクリレートコポリマーである、請求項２から９までのいずれか１項に記載の裏面フィルム。
【請求項１１】
担持フィルムが厚さ１００〜４００μｍを有し、および接着剤層が厚さ５〜５０μｍを有することを特徴とする、請求項１から１０までのいずれか１項に記載の裏面フィルム。
【請求項１２】
バリヤー層がｘ値１．３〜１．７を有するＳｉＯx層であるか、またはｘ値１．２〜１．５を有するＡｌＯx層であり、および複数の酸化物層がそれぞれ厚さ１０〜１００ｎｍを有することを特徴とする、請求項１から１１までのいずれか１項に記載の裏面フィルム。
【請求項１３】
バリヤー層がそれぞれ厚さ１０〜１００ｎｍを有する少なくとも１つの金属層であることを特徴とする、請求項１から１１までのいずれか１項に記載の裏面フィルム。
【請求項１４】
裏面フィルムが、少なくとも１０００Ｖの部分放電電圧および３００ｎｍ〜１２００ｎｍの波長領域において１０％未満の透過率を有することを特徴とする、請求項１から１３までのいずれか１項に記載の裏面フィルム。
【請求項１５】
裏面フィルムの製造法において、
ａ）ポリマーフィルムを、真空蒸着またはスパッタリングを用いて片面または両面で、請求項６の記載に従って無機被覆し、および引続きラミネート加工、押出ラミネート加工または押出被覆を用いて請求項４記載の保護層と組み合わせ、この場合、３つの層の少なくとも１つは、充填剤で充填されているか、または
ｂ）ポリマーフィルムを、真空蒸着またはスパッタリングを用いて片面または両面で、請求項７の記載に従って金属被覆し、および引続きラミネート加工、押出ラミネート加工または押出被覆を用いて請求項４記載の保護層と組み合わせ、この場合、３つの層の少なくとも１つは、充填剤で充填されているか、または
ｃ）ポリマーフィルムを、真空蒸着またはスパッタリングを用いて片面または両面で、請求項６の記載に従って無機被覆し、およびこのフィルムを請求項６記載の接着剤層を用いて請求項４記載の保護層と接合し、この場合、３つの層の少なくとも１つは、充填剤で充填されているか、または
ｄ）ポリマーフィルムを、真空蒸着またはスパッタリングを用いて片面または両面で、請求項７の記載に従って金属被覆し、およびこのフィルムを請求項６記載の接着剤層を用いて請求項４記載の保護層と接合し、この場合、３つの層の少なくとも１つは、充填剤で充填されているか、または
ｅ）ａ）またはｃ）において挙げられた物理的真空蒸着の場合、酸化ケイ素または酸化アルミニウムを、電子ビームを用いて蒸着するか、または
ｆ）ａ）またはｃ）において挙げられた物理的真空蒸着の場合、酸化ケイ素または酸化アルミニウムを、熱蒸着することを特徴とする、裏面フィルムの製造法。
【請求項１６】
有機光起電力装置における、薄膜光起電力装置における、および結晶シリコンモジュールにおける、請求項１から１４までのいずれか１項に記載の裏面フィルムの使用。
【発明の詳細な説明】
【技術分野】
【０００１】
発明の分野
本発明は、可撓性の光起電力システムにおける、メタクリレートを含む不透明な単層フィルム、二層フィルムまたは多層フィルムの使用、ならびに押出被覆、押出ラミネート加工（接着剤貼合せ、溶融液貼合せもしくはホットメルト貼合せ）または接着剤貼合せによる前記フィルムの製造に関する。
【０００２】
そのために、例えばＰＥＴからなる薄手の無機被覆フィルムが、例えばＰＭＭＡまたはＰＭＭＡポリオレフィン同時押出品からなる耐候性フィルムでラミネート加工されるかまたは前記耐候性フィルムと同時押出される。殊に、２つの層の少なくとも１つが不透明であるラミネートが製造される。
【０００３】
場合による無機酸化物層または無機金属層は、水蒸気および酸素に対して高度なバリヤーの性質を有し、一方、ＰＭＭＡ層は、耐候性を一緒にもたらす。
【０００４】
背景技術
現在の光起電力モジュール、殊に可撓性の光起電力モジュールは、そうこうするうちに極めて薄手に形作られ、かつ特に高い透過率を有する。この光起電力モジュールは、たいてい多層のフィルムラミネートまたは板状ラミネートである。このようなラミネートは、例えばドイツ特許庁に２００９年５月１９日付けで出願された、出願番号ＤＥ  １０２００９００３２２３．１をもつ特許出願を見てもよい。
【０００５】
この場合、フィルムラミネートは、前面上に、すなわち放射線源と半導体層との間に存在し、ならびに裏面上にも、半導体層の保護のために存在する。このような個別のラミネートは、例えばドイツ特許庁に２００９年１月２８日付けで出願された、出願番号ＤＥ  １０２００９０００４５０．５をもつ特許出願に記載されている。最適な場合に極めて薄手の半導体層も有する、このような特に薄手の透明な系の欠点は、低減されたエネルギー収量である。電磁線の一部分は、ラミネートを完全に通り抜け、それゆえに、エネルギー取得のために利用することができない。
【０００６】
光熱効果から、例えば銀からなるミラー層を有する相応する保護フィルムは、公知である。このようなミラー層は、光を意図的に入射方向に反射する。それによって、光活性の半導体層は、２回垂直に透過される。これは、実際にエネルギー収量を改善するが、しかし、このエネルギー収量は、いまだ最適なものではない。
【０００７】
光起電力的用途のための前記フィルムの特に重要な視点は、耐候性、ひいてはＵＶ線、温度変動または空気湿分のマイナスの作用からの保護である。前記系の構成に応じて、これは、十分に全ての視点において、光起電力システムの裏面にとって意味がある。更に、ＵＶ保護は、殊に該当する光透過性を有する極めて薄手の可撓性のシステムの場合に大きな役を演じる。すなわち、光起電力システムの裏面は、透過するＵＶ線によるだけで長時間の用途においてかなり損傷されうる。
【０００８】
ポリメタクリレートをベースとする、耐候性の透明な耐衝撃性フィルムは、本出願人によってＰＬＥＸＩＧＬＡＳ（登録商標）の名称で販売されている。ドイツ連邦共和国特許出願公開第３８４２７９６号明細書Ａ１には、アクリレートをベースとする、澄明な耐衝撃性成形材料の製造、それから製造されたフィルムおよび成形体ならびに成形材料の製造方法が記載されている。このフィルムは、これが熱および湿分の作用の下で変色せず、および／または脆化しないという利点を有する。さらに、このフィルムは、衝撃作用または曲げ応力の際に、いわゆる白化破損を回避する。このフィルムは、透明であり、およびそれは、熱および湿分が影響を及ぼす場合、耐候性試験の場合、および衝撃応力または曲げ応力の場合でもそのままである。
【０００９】
前記の透明な耐衝撃性フィルムへの成形材料の加工は、理想的には幅広スリットノズルを通しての溶融液の押出およびローラーミル上での平滑化によって行われる。この種のフィルムは、持続的な明澄さ、熱および寒さに抗する非感受性、耐候性、僅かな黄変および脆化を示し、かつ折り曲げまたは折り畳みの際の僅かな白色破損を示し、したがって、例えば防水シート、自動車のカバーまたは帆（ほ）におけるウィンドウとして適している。このようなフィルムは、１ｍｍ未満、例えば０．０２ｍｍ〜０．５ｍｍの厚さを有する。１つの重要な使用範囲は、剛性の形状安定性の基体、例えば金属薄板、厚紙、チップボード板、プラスチック板および類似物上に、例えば厚さ０．０２ｍｍ〜０．５ｍｍの薄手の表面層を形成させることにある。この種の被覆を製造するためには、種々の方法が使用される。すなわち、前記フィルムは、押し出され、成形材料にされ、平滑化され、かつ基体上に貼合されうる。押出被覆の技術により、押し出されたストランドは、基体の表面上に施され、かつローラーを用いて平滑化されうる。基体それ自体として熱可塑性プラスチックを使用する場合には、２つの材料を同時押出することができ、本発明の澄明な成形材料からなる表面層が形成される。
【００１０】
しかし、ＰＭＭＡフィルムは、水蒸気および酸素に対して不十分なバリヤー特性だけを提供するが、しかし、このことは、医療的用途、包装工業における用途、そして、とりわけ外側範囲で使用される電気的用途において必要である。
【００１１】
バリヤー特性の改善のために、金属層が使用されるか、または高い光透過率が要求されている場合には、透明な無機層がポリマーフィルム上に施される。殊に、酸化ケイ素層および酸化アルミニウム層が成果を収める。
【００１２】
この無機酸化物層（ＳｉＯxまたはＡｌＯx）は、真空被覆法（化学的、特開平１０−０２５３５７号公報、特開平０７−０７４３７８号公報；熱蒸着または電子ビーム蒸発、スパッタリング、欧州特許第１０１８１６６号明細書Ｂ１、特開２０００−３０７１３６号公報Ａ、ＷＯ  ２００５−０２９６０１Ａ２）で施される。欧州特許第１０１８１６６号明細書Ｂ１には、ＳｉＯx層のケイ素対酸素の比により、ＳｉＯx層のＵＶ吸収が影響を及ぼされうることが開示されている。これは、その下にある層をＵＶ線から保護するために重要である。しかし、欠点は、ケイ素対酸素の比が変化するに伴い、バリヤー特性も変化することである。すなわち、透過率とバリヤーとは、互いに無関係には変動し得ない。
【００１３】
無機酸化物層は、時として主にポリエステル上およびポリオレフィン上に施される。それというのも、これらの材料は、蒸発プロセスの間、温度の要求に耐えるからである。更に、無機酸化物層は、良好にポリエステル上およびポリオレフィン上に付着し、この場合後者のポリエステルおよびポリオレフィンは、被覆前にコロナ放電処理を受ける。しかし、例えばＷＯ  ９４／２９１０６に記載されているように、前記材料は、耐候性ではないので、前記材料には、しばしばハロゲン処理されたフィルムが貼合される。しかし、ハロゲン処理されたフィルムは、環境保護の理由から問題である。
【００１４】
Ｕ．Ｍｏｏｓｈｅｉｍｅｒ，Ｇａｌｖａｎｏｔｅｃｈｎｉｋ  ９０  Ｎｒ．９，１９９９，ｐ．２５２６−２５３１の記載から公知であるように、無機酸化物層でのＰＭＭＡの被覆は、水蒸気および酸素に対するバリヤーを改善しない。それというのも、ＰＭＭＡは、非晶質であるからである。しかし、ＰＭＭＡは、ポリエステルおよびポリオレフィンとは異なり耐候性である。
【００１５】
本出願人は、ドイツ連邦共和国特許出願第１０２００９０００４５０．５号において、無機層と付着助剤との間で良好な付着力を生じる塗料を使用する。当業者に公知であるように、有機層と無機層との間の付着は、同種の層の間よりも達成するのが困難である。
【００１６】
公知技術水準によれば、耐候性を改善するはずである、光起電力システムのための裏面フィルムも公知である。すなわち、欧州特許第１９５６６６０号明細書には、ポリエステル層とポリプロピレン層とからなるフィルムラミネートが開示されている。
【００１７】
このラミネートは、実際に十分に光起電力システムの加水分解安定性、ひいては湿度耐性を改善する。しかし、裏面の効率またはＵＶ安定性は、改善されない。
【００１８】
ＷＯ  ２００９／１２４０９８には、より良好な熱導出のために、ミクロ構造化された裏面フィルムが記載されている。しかし、前記裏面フィルムは、公知技術水準と比較してむしろ劣化された耐候性を示し、および恐らく、ほとんど改善されていない、光活性層の効率を示す。
【００１９】
欧州特許第２１２４２６１号明細書には、二酸化チタンまたは炭で充填されたＰＥＴフィルムが裏面フィルムとして記載されている。この充填剤は、付加的なＵＶ保護剤として前記フィルムに添加されている。しかし、欧州特許第２１２４２６１号明細書には、効率を改善することは何も教示されていない。
【００２０】
課題
本発明の課題は、公知技術水準と比較して改善されたエネルギー収量を可能にし、ならびに極端な天候条件下でも長続きする、新規種類の可撓性の光起電力システムを提供することであった。
【００２１】
それと同時に、本発明は、耐候性である、このような可撓性の光起電力システムを製造するためのバリヤーフィルム（この場合、水蒸気および酸素に対する高度なバリヤー特性は、保証される）を提供するという課題に基づくものであった。
【００２２】
更に、新規種類のバリヤーフィルムを用いて、可撓性の光起電力システムの全光透過率を低減させるという課題が課された。
【００２３】
更に、前記の材料の組合せにより、１０００Ｖを上廻る部分放電電圧が達成されるはずである。
【００２４】
解決
前記課題は、耐候性の、少なくとも１つのポリメタクリレートを含む少なくとも１つの層を有し、かつ光屈折性充填剤を含む、多層の不透明なバリヤーフィルムによって解決される。殊に、前述のバリヤーフィルムは、光起電力モジュールにおける、殊に特に可撓性の光起電力モジュールにおける裏面フィルムである。前記特性は、多層フィルムによって達成され、この場合個々の層は、真空蒸着、ラミネート加工、押出ラミネート加工（接着剤貼合せ、溶融液貼合せもしくはホットメルト貼合せ）または押出被覆によって互いに組み合わされる。そのために、例えばＳ．Ｅ．Ｍ．Ｓｅｌｋｅ，Ｊ．Ｄ．Ｃｕｌｔｅｒ，Ｒ．Ｊ．Ｈｅｒｎａｎｄｅｚ，"Ｐｌａｓｔｉｃｓ  Ｐａｃｋａｇｉｎｇ"，第２版，Ｈａｎｓｅｒ−Ｖｅｒｌａｇ，ＩＳＢＮ  １−５６９９０−３７２−７  第２２６および２２７頁に記載されたような通常の方法が使用されてよい。
【００２５】
好ましい実施態様において、この課題は、少なくとも次の層：
ａ）少なくとも１つのポリメタクリレートを含む、耐候性の保護層、
ｂ）場合による接着剤層、
ｃ）場合によるバリヤー層、
ｄ）担持フィルム
から構成されている、光起電力モジュールのための新規種類の不透明な裏面フィルムによって解決される。
【００２６】
この場合、不透明さは、層ａ）、ｂ）またはｄ）の少なくとも１つの中に含まれている充填剤または充填剤混合物によって引き起こされる。好ましくは、充填剤は、耐候性保護層または担持フィルム中に含まれており、特に好ましくは、担持フィルム中に含まれている。しかし、充填剤は、場合による接着剤層中に含まれていてもよいか、または１つを上廻り、全部で３つまでの層中に含まれていてもよい。この場合、個々の層には、様々な充填剤または充填剤混合物が含まれていてよい。
【００２７】
この場合、裏面フィルムは、外側から内向きに少なくとも、保護層、場合による接着剤層、バリヤー層および担持フィルムから構成されている。好ましくは、裏面フィルムにおいて、保護層は、ＰＭＭＡフィルム、ＰＭＭＡ−ＰＶＤＦブレンドフィルム、ＰＭＭＡとポリオレフィンもしくはポリエステルとの同時押出品からなるフィルムであるか、またはＰＭＡ−ＰＶＤＦ二層フィルム、ＰＭＭＡポリオレフィン二層フィルムもしくはＰＭＭＡ−ＰＥＴ二層フィルムである。バリヤー層は、主に無機酸化物または金属層から構成されている。担持フィルムは、好ましくはポリエステルフィルムまたはポリオレフィンフィルムである。充填剤は、光を屈折させるかまたは反射するのに十分に大きい有機充填剤または無機充填剤である。
【００２８】
本発明による裏面フィルムは、殊に、厚さ１０μｍ〜１０ｃｍ、有利に５０μｍ〜１０ｍｍ、殊に有利に１００〜４００μｍを有する担持フィルムと、厚さ１〜１００μｍ、有利に５０〜５０μｍを有する接着剤層と、厚さ１０μｍ〜１０ｃｍ、有利に２０μｍ〜１０ｍｍ、殊に有利に５０〜４００μｍを有する保護層とから構成されている。
【００２９】
ソーラーシステムのための本発明による裏面フィルムは、有利に可撓性のソーラーフィルムにも使用される場合だけでなく、一般的に公知の技術水準と同様に剛性の光起電力システムにおいても使用される。担持フィルムおよび／または保護層がそれぞれ１０ｃｍまでの厚さを有していてよい場合には、裏面フィルムの概念は、可撓性を有しないのと同様に良好である裏面フィルムと同義語である。
【００３０】
本発明による裏面フィルムは、光活性の半導体層の裏面上で剛性または可撓性であるとしても、光起電力システムの具体的な構成とは無関係に光起電力システムにおいて存在する。この場合、担持フィルムは、半導体層に対向しており、および保護層は、外面を表わす。この好ましい使用形において、有利には、担持フィルムは、充填剤で充填されている。この担持フィルムは、前記構造において、第１に、半導体層を含めて先行する層を透過する放射線が、当該半導体層を２回目に透過するように反射しかつ散乱する機能を有している。この場合、ミラーフィルムとは違って発生する散乱は、前記放射線が垂直に、ひいては最も短い経路で半導体層を通して反射されるのではなく、より長い経路で半導体層中に散乱されるという大きな利点を有する。こうして、明らかにより高い効率を達成することができ、なかんずく極めて薄手の、ひいては部分的に放射線透過性の光起電力システムを達成することができる。
【００３１】
本発明による裏面フィルムは、直接、半導体層上に施されるか、または付加的に半導体層の裏面上に施された、金属保護層またはポリマー保護層上に施される。これは、少なくとも接着により、例えば接着剤層２で行われる。
【００３２】
保護層、殊にＰＭＭＡ保護層は、耐候性の性質を満たし、担持フィルムは、ラミネートの安定性を生じる。ＰＭＭＡの直接的な無機被覆は、公知技術水準によれば、不可能であるので、場合により前記表面上に無機層を有するバリヤーラミネートとの長持ちする堅固な接合を保証するために、さらにまた担持フィルムが必要とされる。他方で、ＰＭＭＡ層は、気候の影響からポリエステル担持フィルムまたはポリオレフィン担持フィルムを保護する。
【００３３】
さらにまた、ＵＶ線からの保護の機能は、もはや公知技術水準と同様に無機酸化物層によって引き継がれるのではなく、ＰＭＡ層によって引き継がれる。すなわち、酸化物層は、専ら光学的判断基準により最適化されうる。光起電力システムの構造に応じて、殊に前記システムの裏面のＵＶ保護は、本発明により使用されるＰＭＭＡを含む裏面フィルムからの多大な利点がもたらされるために、著しく有利である。
【００３４】
詳細な記載
発明の利点：
・  本発明による裏面フィルムは、特に耐候性である。
・  本発明による裏面フィルムは、水蒸気および酸素と比較して高度なバリヤーを有する（０．０５ｇ未満／（ｍ2  ｄ）、金属層のために、むしろ０．０００１ｇ未満／（ｍ2  ｄ））。
・  本発明による裏面フィルムは、その下にある層を、ＳｉＯx層の組成とは無関係にＵＶ線から保護する。
・  本発明による裏面フィルムは、安価に製造されてよい。それというのも、無機真空蒸着の非連続的な方法には、薄手のフィルムが使用されうるからである。
・  本発明による裏面フィルムは、１回で製造されてよい。それというのも、無機層と無機層および有機層と有機層だけが互いに接合されていなければならないからである。
・  本発明による裏面フィルムは、少なくとも１０００Ｖの部分放電電圧および３００ｎｍ〜１２００ｎｍの波長領域において１０％未満の透過率を有する。
【００３５】
ＰＭＭＡ保護層
ポリメタクリレートを含む保護層として、ひいては第１のラミネートの最も外側の層として、特にポリメチルメタクリレート（ＰＭＭＡ）または耐衝撃性ＰＭＭＡ（ｓｚ−ＰＭＭＡ）からなるフィルムが使用される。また、ポリメタクリレートとポリオレフィンまたはポリエステルとからなる同時押出品が使用されてよい。この場合には、ポリプロピレンとＰＭＭＡとからなる同時押出品が好ましい。それとは別に、ＰＭＭＡフィルムと共に、ＰＶＤＦ／ＰＭＭＡ二層フィルムまたはＰＶＤＦ／ＰＭＭＡブレンドからなるフィルムが保護層として使用されてもよい。
【００３６】
特別な実施態様において、ＰＭＭＡとポリオレフィン、有利にポリプロピレンとからなる二層フィルム、またはＰＭＭＡとＰＥＴとからなる二層フィルムが使用されてもよい。前記の二層フィルムは、ＰＥＴまたはポリオレフィン層とＰＭＭＡおよびＰＶＤＦからなるブレンドまたは同時押出品とからなる系も含む。
【００３７】
二層フィルムは、フィルムの同時押出を用いてラミネート加工によって製造されてよい。ラミネートの場合には、二層フィルムは、接着剤で互いに接合されている。この場合、接着剤（接着剤層３）の選択は、互いに接着すべき基体および接着剤層の透過率に対する高度な要求からもたらされる。ＰＭＭＡとＰＥＴとからなる組合せには、溶融接着剤が好ましい。このような溶融接着剤の例は、エチレン−ビニルアセテート−ホットメルト（ＥＶＡホットメルト）またはアクリレート−エチレン−ホットメルトである。接着剤層３は、たいてい厚さ１０〜１００μｍ、有利に２０〜８０μｍ、特に有利に４０〜７０μｍを有する。
【００３８】
全ての二層フィルムには、本発明により裏面フィルム中に含まれている充填剤がポリオレフィン−ＰＭＭＡ二層フィルム、ＰＥＴ−ＰＭＡ二層フィルムまたはＰＶＤＦ−ＰＭＭＡ二層フィルムの双方の層の中の一方、またはむしろ双方の層の中に含まれていてよいことが当てはまる。しかし、二層フィルムが充填剤を含む担持フィルムと接合されている場合には、双方の層の何れも充填剤を含まない。
【００３９】
ＰＶＤＦ−ＰＭＭＡ二層フィルムの場合には、有利に二層フィルムの外面上には、ＰＶＤＦ層が存在する（図２および５参照）。すなわち、ＰＶＤＦの良好な、例えば汚れ忌避性が付加的に効力を発揮する。ポリオレフィン−ＰＭＭＡ二層フィルムまたはＰＥＴ−ＰＭＭＡ二層フィルムの場合には、ＰＭＭＡ層は、有利に当該二層フィルムの外面上、ひいては裏面フィルムの外面上に存在する（図６および７参照）。
【００４０】
それとは別の実施態様において、ＰＭＭＡの代わりに、ポリメタクリレートは、ポリメタクリルイミド（ＰＭＭＩ）であってもよい。さらにまた、ポリメタクリレートは、ＰＭＭＩとＰＭＭＡおよび／またはＰＶＤＦとのブレンドまたは同時押出品であってもよい。
【００４１】
保護層は、１０μｍ〜１０ｃｍの厚さを有し、好ましくは、この厚さは、２０μｍ〜１０ｍｍ、殊に有利に５０μｍ〜１０００μｍである。１０００μｍを上廻る厚さの場合には、フィルムは、もはや可撓性ではなく、ＰＭＭＡ板と呼ばれてもよい。
【００４２】
適した耐衝撃性に変性されたポリ（メタ）アクリレートプラスチックの組成は、欧州特許第１９６３４１５号明細書を見てもよい。この場合に使用される、ポリメタクリレートプラスチックのための耐衝撃変性剤は、例えば欧州特許第０１１３９２４号明細書、欧州特許第０５２２３５１号明細書、欧州特許第０４６５０４９号明細書および欧州特許第０６８３０２８号明細書、有利に欧州特許第０５２８１９６号明細書に記載されている。
【００４３】
本発明によれば、光安定剤は、担持フィルムに添加されてよい。光安定剤とは、ＵＶ吸収剤、ＵＶ安定剤およびラジカル捕捉剤であることを理解すべきである。
【００４４】
ＵＶ吸収剤の例は、例えばベンゾフェノン誘導体であり、その置換基、例えばヒドロキシル基および／またはアルコキシ基は、多くの場合に２位および／または４位に存在する。更に、置換されたベンズトリアゾールは、ＵＶ吸収剤として極めて好適である。さらに、２−（２’−ヒドロキシフェニル）−１，３，５−トリアジンのクラスのＵＶ吸収剤が使用されてもよい。ＵＶ吸収剤の個々の群の具体的な例は、同時に欧州特許第１９６３４１５号明細書に見出せる。
【００４５】
更に、使用可能なＵＶ吸収剤は、２−シアノ−３，３−ジフェニルアクリル酸エチルエステル、２−エトキシ−２’−エチル−シュウ酸ビスアニリド、２−エトキシ−５−ｔ−ブチル−２’−エチル−シュウ酸ビスアニリドおよび置換安息香酸フェニルエステルである。
【００４６】
ＵＶ吸収剤は、前記したような低分子量化合物として、安定化すべきポリマー材料中に含まれていてよい。しかし、マトリックスポリマー分子中のＵＶ吸収性基は、重合可能なＵＶ吸収性化合物、例えばベンゾフェノン誘導体またはベンズトリアゾール誘導体のアクリル誘導体、メタクリル誘導体またはアリル誘導体との共重合後に共有結合されていてもよい。
【００４７】
ＵＶ吸収剤（この場合、これは、化学的に種々のＵＶ吸収剤の混合物であってもよい）の割合は、ポリマーに対して、たいてい０質量％〜１０質量％、とりわけ５質量％まで、殊に２質量％までである。多層状のポリマーフィルムの場合には、ＵＶ吸収剤は、有利にＰＭＭＡ層中に存在するが、しかし、このＵＶ吸収剤は、ＰＶＤＦ層、ポリオレフィン層またはポリエステル層中に含まれていてもよい。
【００４８】
ここで、ラジカル捕捉剤／ＵＶ安定剤の例として、ＨＡＬＳ（Ｈｉｎｄｅｒｅｄ  Ａｍｉｎｅ  Ｌｉｇｈｔ  Ｓｔａｂｉｌｉｚｅｒ  ヒンダードアミン系光安定剤）の名称で公知である立体障害アミンが挙げられる。この立体障害アミンは、塗料およびプラスチックにおいて、とりわけポリオレフィンプラスチックにおいて老化経過を抑制するために使用されうる（Ｋｕｎｓｔｓｔｏｆｆｅ，７４（１９８４）１０，第６２０〜６２３頁；Ｆａｒｂｅ＋Ｌａｃｋ，９６年度，９／１９００，第６８９〜６９３頁）。ＨＡＬＳ化合物の安定化作用の要因となっているものは、該化合物中に含まれるテトラメチルピペリジン基である。この化合物クラスは、ピペリジン窒素上で非置換であってもよいし、アルキル基またはアシル基で置換されていてもよい。立体障害アミンは、ＵＶ範囲で吸収しない。前記立体障害アミンは、形成されたラジカルを捕捉するが、これとは反対にＵＶ吸収剤は、このラジカルを捕捉することができない。
【００４９】
混合物として使用されてもよい、安定化作用を有するＨＡＬＳ化合物の例は、以下のものである：
ビス−（２，２，６，６−テトラメチル−４−ピペリジル）−セバケート、８−アセチル−３−ドデシル−７，７，９，９−テトラメチル−１，３，８−トリアザスピロ［４．５］−デカン−２，５−ジオン、ビス−（２，２，６，６−テトラメチル−４−ピペリジル）−スクシネート、ポリ−（Ｎ−β−ヒドロキシエチル−２，２，６，６−テトラメチル−４−ヒドロキシ−ピペリジン−コハク酸エステル）またはビス−（Ｎ−メチル−２，２，６，６−テトラメチル−４−ピペリジル）−セバケート。特に好ましいＵＶ安定剤は、例えばＴｉｎｕｖｉｎ（登録商標）２３４、Ｔｉｎｕｖｉｎ（登録商標）３６０、Ｃｈｉｍａｓｏｒｂ（登録商標）１１９またはＩｒｇａｎｏｘ（登録商標）１０７６である。
【００５０】
ラジカル捕捉剤／ＵＶ安定剤は、本発明によるポリマー混合物中で、ポリマーに対して、０質量％〜１５質量％の量で、特に１０質量％までの量で、殊に５質量％までの量で使用される。多層状のポリマーフィルムの場合には、ＵＶ安定剤は、有利にＰＭＭＡ層中に含まれていてよいが、しかし、このＵＶ安定剤は、ＰＶＤＦ層、ポリオレフィン層またはポリエステル層中に含まれていてもよい。
【００５１】
保護層の外面は、付加的に被覆されていてよい。例えば、保護層は、耐引掻性被覆を有することができる。耐引掻性被覆の概念は、本発明との関連で、表面の引っ掻き傷を低減させるため、および／または耐摩耗性を改善するために施される被覆について寄せ集めた概念として理解される。例えば、光起電力システムにおけるフィルムラミネートの使用にとって、殊に高い耐摩耗性は、大きな意味がある。耐引掻性被覆のさらなる重要な性質は、最も広い意味において、この層がフィルム複合体の光学的性質を不利に変えないことである。耐引掻性被覆として、ポリシロキサン、例えばＳＤＣ  Ｔｅｃｈｎｏｌｏｇｉｅｓ  Ｉｎｃ．社のＣＲＹＳＴＡＬＣＯＡＴTM  ＭＰ−１００、Ｍｅｍｅｎｔｉｖｅ  Ｐｅｒｆｏｒｍａｎｃｅ  Ｍａｔｅｒｉａｌｓ社のＡＳ  ４００  −  ＳＨＰ  ４０１またはＵＶＨＣ３０００Ｋの２つが使用されてよい。この塗料配合物は、例えばロールコーティング、ナイフコーティングまたはフローコーティングにより、フィルム複合体またはカバーフィルムの表面上に適用される。さらに該当する被覆技術の例として、ＰＶＤプラズマ（物理的蒸着；物理的気相析出）ならびにＣＶＤプラズマ（化学的蒸着；化学的気相析出）が挙げられる。
【００５２】
付加的に、当業者に一般的に公知の抗汚れ被覆は、フィルム上に施されてよい。
【００５３】
担持フィルム
担持フィルムは、前記したように、本発明による裏面フィルムの場合による成分である。担持フィルムとして、好ましくは、特にポリエステル（ＰＥＴ、ＰＥＴ−Ｇ、ＰＥＮ）またはポリオレフィン（ＰＥ、ＰＰ）からなるフィルムが使用される。担持フィルムの選択は、次の強制的に必要とされる性質によって定められる。前記フィルムは、可撓性でありかつ熱変形安定性でなければならない。殊にポリエステルフィルム、特に同時押出された二軸延伸ポリエチレンテレフタレートフィルム（ＰＥＴ）は、このような特性プロフィールを有するフィルムであることが証明された。
【００５４】
担持フィルムは、厚さ１０μｍ〜１０ｃｍを有し、有利には、厚さは、５０μｍ〜１０ｍｍ、殊に有利に１００〜１０００μｍである。もはや可撓性ではないフィルムの場合、例えば１０００μｍを上廻る厚さを有するフィルムの場合には、担持板と呼ばれてもよい。
【００５５】
充填剤
様々な充填剤からなる混合物として存在していてもよい、本発明により使用される充填剤は、ポリマーマトリックスにおいて、周知のように使用される有機充填剤または無機充填剤である。前記充填剤は、放射線、殊に光起電力的用途にとって魅力的な波長範囲３８０ｎｍ〜１２００ｎｍにおける放射線を散乱させるかまたは反射する、既に記載された機能を有するだけでなく、付加的に、とりわけ酸素または水蒸気に関連して裏面フィルムのガスバリヤー特性にプラスに貢献する。それによって、この裏面フィルムは、他方で、必要とされるかまたは望ましい場合には、明らかに薄手に形作られていてよい。
【００５６】
充填剤として、例えばプラスチック産業から公知である全ての材料が適している。公知技術水準によれば、既述したように、例えば二酸化チタンまたは炭が記載される。しかし、光起電力システムの効率を高めるという課題の解決のために、殊に明色の、正確には白色の、すなわち幅広の光スペクトルにおいて反射する充填剤は、特に好適であることが判明した。この充填剤は、有機または無機の性質であってよい。
【００５７】
特に適した有機充填剤の例は、とりわけエラストマー粒子であるか、またはマトリックス中で不混和性の熱可塑性樹脂である。
【００５８】
前記無機充填剤は、例えば天然のケイ酸塩、例えばタルク、雲母もしくは珪藻土、炭酸塩、例えば白亜、硫酸塩、酸化物、例えば石英粉、酸化カルシウムもしくは酸化亜鉛、または水酸化物、例えば結晶性ケイ酸、水酸化アルミニウムもしくは水酸化マグネシウムである。
【００５９】
合成の無機充填剤は、例えば沈降珪酸、熱分解法珪酸、白亜、二酸化チタン、炭酸カルシウム、水酸化アルミニウムもしくは水酸化マグネシウムまたはガラスであってよい。
【００６０】
前記充填剤は、加工前に担持フィルム、接着剤層または保護層の形成のために、それぞれの材料に添加されてよい。それとは別に、殊に担持フィルムに関連して、例えばＰＥＴまたはＰＰからなる、商業的に使用可能な充填されたフィルムが使用されてもよい。そのための例は、ＬｙｏｎｄｅｌｌＢａｓｅｌｌ社のＭｏｐｌｅｎ  ＥＰ４４０ＧまたはＭｉｔｓｕｂｉｓｈｉ  Ｐｏｌｙｅｓｔｅｒ  Ｆｉｌｍ社のＨｏｓｔａｐｈａｎ（登録商標）ＷＯ  Ｄ０２７からなるフィルムである。
【００６１】
充填された担持フィルムは、充填剤を１．０〜５０質量％、有利に１．０〜３０質量％含有する。同じ値の限界は、接着剤層または保護層にも当てはまる。
【００６２】
バリヤー層
前記バリヤー層は、担持フィルム上に施されており、かつ特に無機酸化物、例えばＳｉＯxまたはＡｌＯxからなる。しかし、別の無機材料（例えば、ＳｉＮ、ＳｉＮxＯy、ＺｒＯ、ＴｉＯ2、ＺｎＯ、ＦｅxＯy、透明な金属有機化合物）が使用されてもよい。ＳｉＯx層として、有利に１〜２、好ましくは１．３〜１．７のｘ値を有する層が使用される。層厚は、５ｎｍ〜３００ｎｍ、有利に１０ｎｍ〜１００ｎｍ、特に有利に２０ｎｍ〜８０ｎｍである。
【００６３】
ＡｌＯxの場合、ｘには、０．５〜１．５、有利に１〜１．５、特に有利に１．２〜１．５の範囲が当てはまる（この場合、ｘ＝１．５は、Ａｌ2Ｏ3を意味する）。
【００６４】
前記層厚は、５ｎｍ〜３００ｎｍ、有利に１０ｎｍ〜１００ｎｍ、特に有利に２０ｎｍ〜８０ｎｍである。
【００６５】
前記無機酸化物は、物理的真空蒸着（電子ビームプロセスまたは熱的プロセス）、マグネトロン−スパッタリングまたは化学的真空蒸着を用いて施されてよい。これは、反応的（酸素供給下）に行われてよいか、または非反応的に行われてよい。火炎処理、プラズマ処理またはコロナ処理は、同様に可能である。
【００６６】
それとは別に、バリヤー層は、金属フィルムによって実現されてもよい。これは、例えば銅フィルム、銀フィルムまたはアルミニウムフィルム、有利にアルミニウムフィルムであってよい。このような金属層は、多種多様な方法で担持フィルム上に施されてよい。すなわち、金属フィルムは、接着されてよいし、または担持フィルムは、金属フィルム上に押し出されてよい。
【００６７】
それとは別に、金属層をスパッタリングするか、または真空法により担持フィルム上に蒸着することも可能である。
【００６８】
金属フィルムは、酸化物層に対して、たいてい安価であるだけでなく、明らかにより良好なバリヤー効果を示すという利点を有する。金属フィルムは、付加的に、光起電力システムを透過する放射線の反射をもたらす。前記放射線は、その上方に存在する、充填剤を含む層中に付加的に散乱され、したがって、前記の材料の組合せにより、エネルギー収量または効率のさらなる増加を達成することができる。これは、殊に極めて薄手の光起電力システムにとって魅力的である。
【００６９】
前記金属フィルムの層厚は、５ｎｍ〜３００ｎｍ、有利に１０ｎｍ〜１００ｎｍである。
【００７０】
金属フィルムが使用される場合には、当然のことながら、充填剤は、裏面フィルムを基体と接合する接着剤層２と金属フィルムとの間の１つの層中に存在しなければならない。それとともに、充填剤は、担持フィルム中に含まれていなければならない。
【００７１】
接着剤層
前記接着剤層は、保護層とバリヤー層との間にある。この接着剤層は、２つの層の間の付着を可能にする。この接着剤層は、１〜１００μｍ、有利に２〜５０μｍ、特に有利に５〜２０μｍの厚さを有する。
【００７２】
前記接着剤層は、塗料配合物から形成されてよく、この塗料配合物は、引き続き硬化される。これは、有利にＵＶ線により行われるが、しかし、熱的に行われてもよい。この接着剤層は、主成分としての多官能性メタクリレートもしくは多官能性アクリレートまたはその混合物を１〜８０質量％含有する。好ましくは、多官能性アクリレート、例えばヘキサンジオールジメタクリレートが使用される。可撓性を向上させるために、一官能性アクリレートまたは一官能性メタクリレート、例えばヒドロキシエチルメタクリレートまたはラウリルメタクリレートが添加されてよい。更に、接着剤層は、場合によりＳｉＯxに対する付着を改善する成分、例えばシロキサン基を含むアクリレートまたはメタクリレート、例えばメタクリルオキシプロピルトリメトキシシランを含む。シロキサン基を含むアクリレートまたはメタクリレートは、０〜４８質量％が接着剤層中に含有されていてよい。接着剤層は、開始剤、例えばＩｒｇａｃｕｒｅ（登録商標）１８４またはＩｒｇａｃｕｒｅ（登録商標）６５１を０．１〜１０質量％、有利に０．５〜５質量％、特に有利に１〜３質量％含有する。接着剤層は、調節剤として、硫黄化合物を０〜１０質量％、有利に０．１〜１０質量％、特に有利に０．５〜５質量％含有していてもよい。１つの変法は、主成分の一部分をプレポリマー０〜３０質量％によって交換することである。接着剤成分は、場合により、接着剤にとって通常の添加剤を０〜４０質量％含有する。
【００７３】
前記接着剤層は、有利に溶融接着剤から形成される。この溶融接着剤は、ポリアミド、ポリオレフィン、熱可塑性エラストマー（ポリエステルエラストマー、ポリウレタンエラストマーまたはコポリアミドエラストマー）またはコポリマーからなることができる。好ましくは、エチレン−ビニルアセテートコポリマーまたはエチレン−アクリレートコポリマーまたはエチレン−メタクリレートコポリマーが使用される。前記接着剤層は、ラミネート加工におけるロール塗布法を用いて、または押出ラミネート加工もしくは押出被覆におけるノズルを用いて施されてよい。
【００７４】
接着剤層２
前記フィルムラミネートは、下面上、すなわち保護層から離反した、担持フィルムの面の上に施された、接着剤２からなるさらなる接着剤層を用いて基体上に接着することができる。この基体は、例えば半導体、例えばシリコン半導体である。この場合、この接着剤は、ホットメルト、例えばエチレン−ビニルアセテートＥＶＡであってよく、このホットメルト層は、たいてい厚さ１００〜２００μｍを有する。
【００７５】
方法
本発明による裏面フィルムの製造のために、それとは別の、種々の製造法がある：
最も簡単な実施態様において、保護フィルムには、製造の際に充填剤が備えられる。二層フィルムの場合、この二層フィルムは、貼合せ、同時押出またはフィルムラミネート加工を用いて製造される。この場合、少なくとも１つの層は、充填剤を備えている。
【００７６】
保護層および担持フィルムからなるラミネートの場合のために、様々な他の選択可能な製造方法がある。特に強いバリヤー効果を有する、この特別な実施態様において、ポリマーフィルム、後の担持フィルムは、両面が無機被覆されている。
【００７７】
ａ）ポリマーフィルム、後の担持フィルムは、真空蒸着またはスパッタリングを用いて、片面または両面で無機被覆され、および引続きラミネート加工、押出ラミネート加工または押出被覆を用いて保護層と組み合わされる。この場合、３つの層の少なくとも１つは、充填剤で充填されている。
【００７８】
ｂ）ポリマーフィルム、後の担持フィルムは、真空蒸着またはスパッタリングを用いて片面または両面で無機被覆され、およびこのフィルムは、接着剤層を用いて、フィルムの形で使用される保護層と接合される。この場合、３つの層の少なくとも１つは、充填剤で充填されている。
【００７９】
ｃ）ａ）またはｂ）において挙げられた物理的真空蒸着の場合、酸化ケイ素または酸化アルミニウムは、電子ビームを用いて蒸着される。
【００８０】
ｄ）それとは別に、ａ）またはｂ）において挙げられた物理的真空蒸着の場合、酸化ケイ素または酸化アルミニウムは、熱蒸着される。
【００８１】
公知技術水準によるＰＭＭＡの直接的な無機被覆は、不可能であるので、担持フィルム、すなわちポリエステルフィルムまたはポリオレフィンフィルムには、無機層が蒸着され、これは、保護層、例えばＰＭＭＡフィルムとラミネート加工されるかまたは押出貼合せされる。このＰＭＭＡ層は、気候の影響からポリエステルフィルムまたはポリオレフィンフィルムを保護する。無機層とＰＭＭＡ層との付着は、接着剤、例えばＵＶ硬化可能でシロキサン基を含むアクリレート接着剤により得られる。溶融接着剤の使用は、同様に可能である。更に、ＰＭＭＡ層は、有利にＵＶ線からポリエステルフィルムまたはポリオレフィンフィルムを保護するＵＶ吸収剤を含む。しかし、ＵＶ吸収剤は、ポリエステル層またはポリオレフィン層中に存在していてもよい。
【００８２】
金属フィルムの特に好ましい実施態様のためには、製造は、項目ａ）〜ｄ）とは別に、行うことができる。それとは別に、金属フィルムは、金属箔、例えばアルミニウム箔の形で使用されてもよく、かつ担持フィルム材料の貼合せ、ラミネート加工または押出を用いて担持フィルムが金属箔上に製作される。
【００８３】
最終的に、完成した裏面フィルムは、基体と、たいてい半導体と接着される。
【００８４】
使用
このバリヤーフィルムは、本発明によれば、有機光起電力装置において、薄膜光起電力装置において、ならびに結晶シリコンモジュールにおいて使用される。
【００８５】
殊に、前記ラミネートは、光起電力モジュールにおいて使用される。これは、厚膜光起電力モジュールならびに薄膜光起電力モジュールであってよい。前記モジュールは、剛性であってもよいし、可撓性であってもよい。更に、前記使用は、それとは別に、好ましい裏面に対して行うことができるし、前面で行うこともできる。
【００８６】
しかし、前記の開発されたフィルムラミネートは、前記の記載とは相違して、ＯＬＥＤｓ、ディスプレイまたはむしろ包装用フィルムに使用されてよい。
【図面の簡単な説明】
【００８７】
【図１】基体と接合するための接着剤層２を有する純粋な保護層を示す略示断面図（実施例１）。
【図２】ＰＶＤＦ層を有する二層フィルムからなる保護層を示す略示断面図（実施例２）。
【図３】接着剤層３を有する二層フィルムからなる保護層を示す略示断面図（実施例３）。
【図４】請求項３に記載の裏面フィルムを示す略示断面図（実施例４）。
【図５】ＰＶＤＦ層を有する二層フィルムからなる保護層を有する、請求項３に記載の裏面フィルムを示す略示断面図（実施例５）。
【図６】ＰＥＴ層またはポリオレフィン層を有する二層フィルムからなる保護層を示す略示断面図。
【図７】ＰＥＴ層またはポリオレフィン層を有する二層フィルムからなる保護層を有する、請求項３に記載の裏面フィルム示す略示断面図。
【００８８】
充填剤は、図示されていない。前記したように、前記充填剤は、図ごとに層１、１ａ、１ｂ、２または３の少なくとも１つにおいて存在する。
【実施例】
【００８９】
実施例１（図１参照）
単層の充填されたＰＭＭＡ保護層
保護層：ｓｚ−ＰＭＭＡ（層厚：１５０μｍ）＋２％  ＵＶ吸収剤  ＣＧＸ  ＵＶＡ  ００６  ＋  ＴｉＯ2  １５％
接着剤層２：Ｅｔｉｍｅｘ  Ｖｉｓｔａｓｏｌａｒ  ４８６
【００９０】
ＵＶ吸収剤およびＴｉＯ2で充填されたｓｚ−ＰＭＭＡ成形材料の押出による保護層の製造Ｖｉｓｔａｓｏｌａｒフィルムを使用しながら当業者に公知の標準ラミネート加工プロセスを用いる基体へのｓｚ−ＰＭＭＡフィルムのラミネート加工。
【００９１】
実施例２（図２参照）
同時押出による二層の充填されたＰＭＭＡ保護層
保護層：ＰＶＤＦ（層厚：１０μｍ）とｓｚ−ＰＭＭＡ（層厚：５０μｍ）とからなる同時押出品、この場合ｓｚ−ＰＭＭＡは、ＵＶ吸収剤  ＣＧＸ  ＵＶＡ  ００６  １．５％  ＋  ＴｉＯ2  １０％を含有する。
接着剤層２：Ｅｔｉｍｅｘ  Ｖｉｓｔａｓｏｌａｒ  ４８６
【００９２】
ＵＶ吸収剤およびＴｉＯ2で充填されたｓｚ−ＰＭＭＡ成形材料およびＰＶＤＦ成形材料の同時押出による保護層の製造。Ｖｉｓｔａｓｏｌａｒフィルムを使用しながら当業者に公知の標準ラミネート加工プロセスを用いる基体へのｓｚ−ＰＭＭＡフィルムのラミネート加工。
【００９３】
実施例３（図３参照）
接着剤貼合せによる二層の充填された保護層
層１ａ：ｓｚ−ＰＭＭＡ（層厚：５０μｍ）＋ＵＶ吸収剤  ＣＧＸ  ＵＶＡ  ００６  ２％
接着剤層６：Ｂｙｎｅｌ  ２２Ｅ７８０（層厚：４０μｍ）および
層１ｂ：ＰＰ  Ｃｌｙｒｅｌｌ  ＲＣ１２４Ｈ（層厚：２００μｍ）＋ＴｉＯ2  １５％
【００９４】
前記保護層は、付着助剤としての接着剤層３との同時押出により製造される。
【００９５】
実施例４（図４参照）
担持フィルムとバリヤー層と単層のＰＭＭＡ保護層とからなるラミネート
保護層：ｓｚ−ＰＭＭＡ（層厚：５０μｍ）
接着剤層：二成分系  Ｌｉｏｆｏｌ  ＬＡ  ２６９２−２１およびＨｅｎｋｅｌ社の硬化剤  ＵＲ  ７３９５−２２
バリヤー層：Ａｌ2Ｏ3、４０ｎｍ
担持フィルム：二軸延伸ＰＥＴ（Ｈｏｓｔａｐｈａｎ  ＲＮＫ  層厚１２μｍ）。
【００９６】
酸化アルミニウムからなるバリヤー層は、真空蒸着によって担持フィルム上に施される。この担持フィルムは、二成分系を使用しながら保護層上に貼合される。
【００９７】
実施例５（図５参照）
担持フィルムとバリヤー層と二層保護層とからなるラミネート
保護層：ＰＶＤＦ（層厚：１０μｍ）とｓｚ−ＰＭＭＡ（層厚：５０μｍ）とからなる同時押出品、この場合ｓｚ−ＰＭＭＡは、ＵＶ吸収剤  ＣＧＸ  ＵＶＡ  ００６  １．５％＋ＴｉＯ2  １０％を含有する。
接着剤層：二成分系  Ｌｉｏｆｏｌ  ＬＡ  ２６９２−２１およびＨｅｎｋｅｌ社の硬化剤  ＵＲ  ７３９５−２２
バリヤー層：ＳｉＯx、３０ｎｍ
担持フィルム：二軸延伸ＰＥＴ（Ｈｏｓｔａｐｈａｎ  ＲＮＫ  層厚１２μｍ）。
接着剤層２：Ｅｔｉｍｅｘ  Ｖｉｓｔａｓｏｌａｒ  ４８６
【００９８】
ＳｉＯxからなるバリヤー層は、真空蒸着によって担持フィルム上に施される。この担持フィルムは、二成分系を使用しながら保護層上に貼合される。
【００９９】
引続き、基体への前記フィルム複合体のラミネート加工は、Ｖｉｓｔａｓｏｌａｒフィルムを使用しながら当業者に公知の標準ラミネート加工プロセスを用いて行われる。
【符号の説明】
【０１００】
１  保護層、  ２  接着剤、  ３  担持フィルム、  ４  バリヤー層、  ５  接着剤層２、  ６  接着剤層３、  １ａ  保護層として使用される二層フィルムのＰＭＭＡ層、  １ｂ  保護層として使用される二層フィルムのポリオレフィン層、ＰＥＴ層またはＰＶＤＦ層
【図１】
2013538444.tif 000003
【図２】
2013538444.tif 000004
【図３】
2013538444.tif 000005
【図４】
2013538444.tif 000006
【図５】
2013538444.tif 000007
【図６】
2013538444.tif 000008
【図７】
2013538444.tif 000009
【国際調査報告】
2013538444.tif 000010
2013538444.tif 000011
2013538444.tif 000012
2013538444.tif 000013
2013538444.tif 000014
2013538444.tif 000015
2013538444.tif 000016
2013538444.tif 000017